(57)【要約】【課題】時間のかかる乾燥工程が不要で、パイル糸の抜糸強度に優れるカーペットを提供することを目的とする。【解決手段】パイル糸と基布からなる表皮層と、バッキング層とを含むカ−ペットにおいて、前記バッキング層はホットメルト接着剤を含んでなり、軟化点が９０〜１６０℃の前記ホットメルト接着剤を溶融することによって、前記パイル糸のステッチ部と前記基布との間の少なくとも一部、及び／又は前記パイル糸のステッチ部と前記基布を構成する繊維の少なくとも一部、に浸透し接着したことに特徴のあるカ−ペット。【選択図】図１
2013252397.tif 000002
【特許請求の範囲】
【請求項１】
パイル糸と基布からなる表皮層と、バッキング層とを含むカ−ペットにおいて、前記バッキング層はホットメルト接着剤を含んでなり、軟化点が９０〜１６０℃の前記ホットメルト接着剤を溶融することによって、前記パイル糸のステッチ部と前記基布との間の少なくとも一部、及び／又は前記パイル糸のステッチ部と前記基布を構成する繊維の少なくとも一部、に浸透し接着したことに特徴のあるカ−ペット。
【請求項２】
前記バッキング層がホットメルト接着剤と二次基布とからなる請求項１に記載のカ−ペット。
【請求項３】
前記ホットメルト接着剤は、無定形ポリアルファオレフィン系樹脂接着剤、ＥＶＡ（エチレン−酢酸ビニル）系樹脂接着剤、ＳＢＳ（スチレン−ブタジエンブロック共重合体）系樹脂接着剤、ＳＥＢＳ（スチレン−エチレン−ブチレンブロック共重合体）系樹脂接着剤、ＳＥＰＳ（スチレン−イソプレン−スチレンブロック共重合体）系樹脂接着剤から選ばれる少なくとも１種と、粘着付与剤と、ワックスとを含有した接着剤、又はウレタン系反応性ホットメルト接着剤である請求項１または２に記載のカ−ペット。
【請求項４】
ＪＩＳ  Ｋ  ６８６２  ホットメルト接着剤の溶融粘度試験方法による前記ホットメルト接着剤の１８０℃における粘度が、３００〜５０００ｍＰａ・sである請求項１〜３のいずれか１項に記載のカーペット。
【発明の詳細な説明】
【技術分野】
【０００１】
本発明は、フックカーペットやタフトカーペットなど基布にパイルが植設されたカーペットにおいて、裏面にバッキング層を有するカーペットに関する。
【背景技術】
【０００２】
従来より、例えばフック機やタフト機により基布にパイル糸を刺して形成された表皮層に、パイル糸の抜け防止のため、ＳＢＲや天然ゴム等のラッテクスを塗布したのち、乾燥してバッキング層を形成しパイルを固定したカーペットが知られている。しかしながら、従来技術のラッテクスによる接着では、乾燥工程が必要であり、さらに乾燥に時間がかかるという問題があった。
【０００３】
特許文献１には、カーペットの裏面にホットメルト接着剤の粉末を分散させた分散液をスプレー塗布した後、乾燥することによって点状に散在するバッキン材を形成したカーペットの製造方法が開示されている。しかしながら、点状に散在するバッキン材を、さらに加熱軟化させた上で他のシートを重ね合わせ、圧着または圧着成形ものであって、加熱工程が必要であった。
【０００４】
特許文献２には、ランダムループ状接着シートを溶融することによって、カーペットと不織布とを接着することが開示されている。しかしながら、カーペットと不織布との接着状態は良いものの、一方の被接着体を別途予熱しておく必要があった。
【先行技術文献】
【特許文献】
【０００５】
【特許文献１】特開２０００−１４５２２号公報
【特許文献２】特開２００７−０７８９１号公報
【発明の概要】
【発明が解決しようとする課題】
【０００６】
本発明は、かかる技術的背景に鑑みてなされたものであって、時間のかかる乾燥工程が不要で、パイル糸の抜糸強度に優れるカーペットを提供することを目的とする。
【課題を解決するための手段】
【０００７】
前記目的を達成するために、本発明は以下の手段を提供する。
【０００８】
［１］パイル糸と基布からなる表皮層と、バッキング層とを含むカ−ペットにおいて、前記バッキング層はホットメルト接着剤を含んでなり、軟化点が９０〜１６０℃の前記ホットメルト接着剤を溶融することによって、前記パイル糸のステッチ部と前記基布との間の少なくとも一部、及び／又は前記パイル糸のステッチ部と前記基布を構成する繊維の少なくとも一部、に浸透し接着したことに特徴のあるカ−ペット。
【０００９】
［２］前記バッキング層がホットメルト接着剤と二次基布とからなる前項１に記載のカ−ペット。
【００１０】
［３］前記ホットメルト接着剤は、無定形ポリアルファオレフィン系樹脂接着剤、ＥＶＡ（エチレン−酢酸ビニル）系樹脂接着剤、ＳＢＳ（スチレン−ブタジエンブロック共重合体）系樹脂接着剤、ＳＥＢＳ（スチレン−エチレン−ブチレンブロック共重合体）系樹脂接着剤、ＳＥＰＳ（スチレン−イソプレン−スチレンブロック共重合体）系樹脂接着剤から選ばれる少なくとも１種と、粘着付与剤と、ワックスとを含有した接着剤、又はウレタン系反応性ホットメルト接着剤である前項１または２に記載のカ−ペット。
【００１１】
［４］ＪＩＳ  Ｋ  ６８６２  ホットメルト接着剤の溶融粘度試験方法による前記ホットメルト接着剤の１８０℃における粘度が、３００〜５０００ｍＰａ・sである前項１〜３のいずれか１項に記載のカーペット。
【発明の効果】
【００１２】
［１］の発明では、軟化点が９０〜１６０℃の前記ホットメルト接着剤を溶融することによって、前記パイル糸のステッチ部と前記基布との間の少なくとも一部、及び／又は前記パイル糸のステッチ部と前記基布を構成する繊維の少なくとも一部、に浸透し接着しているのでパイル糸を強固に接着することができる。すなわち、軟化点が９０〜１６０℃なので溶融したホットメルト接着剤が確実にパイル糸と基布を接着し、パイル糸の抜糸強度に優れ、基布からのパイル糸の脱落を防ぐことができる。
【００１３】
［２］の発明では、バッキング層がホットメルト接着剤と二次基布とからなるので、カーペットの外観品位を向上させるとともに、保護性能、すなわちホットメルト接着剤のフローリングへの移行を抑えることができる。
【００１４】
［３］の発明では、ホットメルト接着剤は、無定形ポリアルファオレフィン系樹脂接着剤、ＥＶＡ（エチレン−酢酸ビニル）系樹脂接着剤、ＳＢＳ（スチレン−ブタジエンブロック共重合体）系樹脂接着剤、ＳＥＢＳ（スチレン−エチレン−ブチレンブロック共重合体）系樹脂接着剤、ＳＥＰＳ（スチレン−イソプレン−スチレンブロック共重合体）系樹脂接着剤から選ばれる少なくとも１種と、粘着付与剤と、ワックスとを含有しているので、加熱溶融後の流動性と粘着性に優れるとともに、溶融速度が向上して繊維同士をさらに確実に接着することができる。又はウレタン系反応性ホットメルト接着剤であるので、１００〜１４０℃の温度で塗布することが可能で、しかも繊維同士を確実に接着することができる。
【００１５】
［４］の発明では、ＪＩＳ  Ｋ  ６８６２  ホットメルト接着剤の溶融粘度試験方法による前記ホットメルト接着剤の１８０℃における粘度が、３００〜５０００ｍＰａ・sであるので、前記パイル糸のステッチ部と前記基布を構成する繊維に前記ホットメルト接着剤が浸透するので、基布からのパイル糸の脱落を防ぐとともに、パイル糸を構成する糸のす抜けを抑制することができる。
【図面の簡単な説明】
【００１６】
【図１】この発明の一実施形態に係るカーペットを示す概略断面図である。
【図２】この発明の一実施形態に係るカーペットを示す概略断面図である。
【図３】カーペットのフローリングへの移行試験に用いる加圧試験機の模式図である。
【発明を実施するための形態】
【００１７】
次に、この発明に係るカーペットの一実施形態を図１に基づいて説明する。この実施形態のカーペット１は、パイル糸２と基布３からなる表皮層４と、バッキング層５とを含むカ−ペットにおいて、前記バッキング層５はホットメルト接着剤を含んでなり、軟化点が９０〜１６０℃の前記ホットメルト接着剤を溶融することによって、前記パイル糸２のステッチ部と前記基布３との間の少なくとも一部、及び／又は前記パイル糸２のステッチ部と前記基布３を構成する繊維の少なくとも一部、に浸透し接着したカ−ペットである。
【００１８】
図１におけるカーペット１は、フック機により基布３にパイル糸２を植え込み表皮層４を形成し、その後あらかじめ加熱溶融させたホットメルト接着剤を表皮層４の裏面側に、例えばロールコーター法、ローターリースクリーン法、Ｔダイ押出法等により塗布しバッキング層３を形成しパイル糸２を固定するものである。基布３にパイル糸２を植え込み表皮層４を形成するには、手作業、フック機、タフティング機など公知の方法で行うことができる。
【００１９】
本発明において、パイル糸２の素材としては特に限定されるものではなく、アクリル繊維、ポリアミド繊維、ポリエステル繊維、ポリプロピレン繊維、レ−ヨン繊維等の繊維からなるものを好適に使用でき、その他綿、麻、羊毛等も使用できる。パイル糸２の形態としてはカットパイルであっても、ル−プパイルであってもよい。パイル糸２の目付は２００〜２０００ｇ／ｍ２に設定するのが好ましい。２００ｇ／ｍ２未満ではカ−ペットとしての機能の劣ったものとなり、好ましくない。
【００２０】
本発明において、基布３としては、織、編基布、不織布等特に限定はしない。また、構成する素材としても特に限定されないが、例えば綿、麻等の天然繊維、レーヨン繊維、ポリエステル繊維やポリプロピレン繊維等を挙げることができる。
【００２１】
本発明において、バッキング層５はホットメルト接着剤を含んでなる。前記ホットメルト接着剤としては、特に限定されないが、無定形ポリアルファオレフィン系樹脂接着剤、ＥＶＡ（エチレン−酢酸ビニル）系樹脂接着剤、ＳＢＳ（スチレン−ブタジエンブロック共重合体）系樹脂接着剤、ＳＥＢＳ（スチレン−エチレン−ブチレンブロック共重合体）系樹脂接着剤、ＳＥＰＳ（スチレン−イソプレン−スチレンブロック共重合体）系樹脂接着剤から選ばれる少なくとも１種と、粘着付与剤と、ワックスとを含有した接着剤、又はウレタン系反応性ホットメルト接着剤が好ましい。なお、ホットメルト接着剤に紫外線吸収剤他、各種添加剤を加えてもよい。
【００２２】
前記粘着付与剤としては、特に限定されないが、石油樹脂系などの合成樹脂系、並びにロジン、ロジン誘導体等のロジン系、並びにテルペン樹脂、テルペン−フェノール樹脂芳香族変性テルペン樹脂、水素化テルペン樹脂等のテルペン系を挙げることができる。なかでも合成樹脂系の粘着付与剤が好ましい。
【００２３】
また、前記ワックスとしては、パラフィンワックス、マイクロクリスタリンワックス等の石油系、並びにフィッシャトロプッシュワックス、低分子ポリエチレン等の合成炭化水素などを挙げることができる。なかでも、パラフィンワックスが好ましい。
【００２４】
また、二次基布８は図２に示すように、ホットメルト接着剤の下側に積層一体化されバッキング層５を形成するのが好ましい。ホットメルト接着剤の下側に二次基布８を積層一体化することで、外観品位を高めるとともに、保護性能、すなわちホットメルト接着剤のフローリングへの移行を抑えることができる。二次基布８としては、特に限定されず、ヘッシャン、亀甲紗など織布、編布、不織布を例示できる。二次基布８の目付は１０〜３００ｇ／ｍ２、素材としては、パイル糸や基布と同様に特に限定されない。
【００２５】
また、ホットメルト接着剤の軟化点は９０〜１６０℃の範囲である。軟化点がこの範囲であることで、溶融したホットメルト接着剤が確実にパイル糸２と基布３を接着し、パイル糸２の抜糸強度に優れ、基布３からパイル糸２の脱落を防ぐことができる。
【００２６】
また、ホットメルト接着剤の溶融粘度試験方法による前記ホットメルト接着剤の１８０℃における粘度が、３００〜５０００ｍＰａ・sであることが好ましい。すなわちホットメルト接着剤を加熱溶融することによって、パイル糸２のステッチ部と基布３を構成する繊維に前記ホットメルト接着剤が浸透するので、基布３からのパイル糸２の脱落を防ぐとともに、パイル糸２を構成する糸のす抜けを抑制することができる。前記粘度が３００ｍＰａ・s未満では、カーペット１の表面側に向けてパイル糸２に浸透し過ぎるおそれがあるので好ましくない。５０００ｍＰａ・sを超えるとパイル糸２のステッチと前記基布３の周辺に十分浸透せずパイル糸抜けのおそれがあり好ましくない。
【実施例】
【００２７】
次に、この発明の具体的実施例について説明するが、本発明はこれらの実施例のものに限定されるものではない。なお、この発明の実施例として使用したカーペット及び各種測定試験および判定方法は次の通りである。なお、各実施例、比較例及び各測定試験の結果と判定を表１に記載した。
【００２８】
＜使用材料＞
パイル糸：アクリル糸（１０番双糸の５本引揃え、カットパイル長１５ｍｍ、パイル目付１６００ｇ／ｍ２）
基布（一次）：縦糸：混紡糸４．７ｓ引揃え  １２本／インチ、緯糸：混紡糸６．０ｓ引揃え  １２本／インチ
＊混紡糸：綿３５％、ポリエステル３０％、レーヨン１５％、その他２０％
バッキング層：
ホットメルト接着剤
二次基布・・・イ）レーヨン紡績糸１００％（目付２０ｇ／ｍ２）、
ロ）縦糸：混紡糸６．０ｓ引揃え  １５本／インチ、緯糸：混紡糸４．７ｓ引揃え  １２本／インチ（目付１２５ｇ／ｍ２）
＊混紡糸：綿３５％、ポリエステル３０％、レーヨン１５％、その他２０％
【００２９】
「ホットメルト接着剤Ａ」
オレフィン系共重合体７５％、粘着付与剤（石油樹脂系）１５％、ワックス（固形パラフィン）８％、添加剤（紫外線吸収剤）２％、軟化点１５０℃、１８０℃における粘度４０００ｍＰａ・s（Ａ−２ローター、４ｒｐｍ）
【００３０】
「ホットメルト接着剤Ｂ」
オレフィン系共重合体５５％、粘着付与剤（石油樹脂系）４０％、ワックス（固形パラフィン）３％、添加剤（紫外線吸収剤）２％、軟化点１３０℃、１８０℃における粘度３０００ｍＰａ・s（Ａ−２ローター、２ｒｐｍ）
【００３１】
「ホットメルト接着剤Ｃ」
オレフィン系共重合体６０％、粘着付与剤（石油樹脂系）２５％、ワックス（固形パラフィン）１３％、添加剤（紫外線吸収剤）２％、軟化点１１１℃、１８０℃における粘度７６０ｍＰａ・s（Ａ−１ローター、１０ｒｐｍ）
【００３２】
「ホットメルト接着剤Ｄ」
エチレン−酢酸ビニル共重合体２０％、粘着付与剤（石油樹脂系）６０％、ワックス（固形パラフィン）１８％、添加剤（紫外線吸収剤）２％、軟化点８０℃、１８０℃における粘度７６０ｍＰａ・s（Ａ−１ローター、１０ｒｐｍ）
【００３３】
「ホットメルト接着剤Ｅ」
オレフィン系共重合体６０％、粘着付与剤（石油樹脂系）３８％、添加剤（紫外線吸収剤）２％、軟化点１５０℃、１８０℃における粘度１００００ｍＰａ・s（Ａ−３ローター、４ｒｐｍ）
【００３４】
【表１】
2013252397.tif 000003
【００３５】
＜実施例１＞
上記使用材料に記載のパイル糸と基布（一次）からなるフックカーペットを用意した。すなわち、フック機により基布（一次）にパイル糸を植え込み表皮層を形成した。続いて、ドクターロール、コーティングロールとバックアップロールを有するコーティング装置を用いて前記表皮層の裏面にホットメルト接着剤Ａを塗布した。すなわち、加熱溶融して１７０℃になったホットメルト接着剤Ａをコーティング装置のドクターロールとコーティングロールとの間に供給し、コーティングロールとバックアップロールの間に前記表皮層を通過させながらコーティングロールにて前記表皮層の裏面にホットメルト接着剤Ａを塗布した。こうして得られたカーペットは、ホットメルト接着剤Ａの塗布量は７００ｇ／ｍ２であった。また、カーペットのパイル糸の引抜き強さ試験の測定結果は３０Ｎで合格であった。パイル糸のす抜け強さ試験、カーペットのフローリングへの移行試験ともに合格であった。
【００３６】
＜実施例２＞
実施例１において、ホットメルト接着剤Ａに替えて、ホットメルト接着剤Ｂを用い、表皮層の裏面にホットメルト接着剤Ｂを塗布したのち基布（二次）イ）を積層一体化させた以外は、実施例１と同様にしてカーペットを得た。ホットメルト接着剤Ｂの塗布量は６００ｇ／ｍ２であった。また、カーペットのパイル糸の引抜き強さ試験の測定結果は３５Ｎで合格であった。パイル糸のす抜け強さ試験、カーペットのフローリングへの移行試験ともに合格であった。
【００３７】
＜実施例３＞
実施例２において、ホットメルト接着剤Ｂに替えて、ホットメルト接着剤Ｃを用い、基布（二次）イ）に替えて、基布（二次）ロ）を用いた以外は、実施例２と同様にしてカーペットを得た。ホットメルト接着剤Ｃの塗布量は６００ｇ／ｍ２であった。また、カーペットのパイル糸の引抜き強さ試験の測定結果は４０Ｎで合格であった。パイル糸のす抜け強さ試験、カーペットのフローリングへの移行試験ともに合格であった。
【００３８】
＜実施例４＞
実施例３において、パイル糸としてアクリル糸（１０番双糸の５本引揃え、カットパイル長１５ｍｍ、パイル目付１６００ｇ／ｍ２）に替えて、ポリエステル糸（３００デニール双糸の５本引揃え、カットパイル長１５ｍｍ、パイル目付１９００ｇ／ｍ２）の表皮層を用いた以外は、実施例３と同様にしてカーペットを得た。ホットメルト接着剤Ｃの塗布量は８５０ｇ／ｍ２であった。また、カーペットのパイル糸の引抜き強さ試験の測定結果は６０Ｎで合格であった。パイル糸のす抜け強さ試験、カーペットのフローリングへの移行試験ともに合格であった。
【００３９】
＜比較例１＞  
実施例２において、ホットメルト接着剤Ｂに替えて、ＥＶＡラッテクス（エチレン−酢酸ビニル共重合体ラッテクス、固形分５０％、２０℃における粘度４５０ｍＰａ・s（Ａ−１ローター、１０ｒｐｍ））をロールコーターで表皮層の裏面に塗布したのち基布（二次）イ）を積層一体化し、熱風循環式乾燥機にて乾燥させた以外は、実施例２と同様にしてカーペットを得た。ＥＶＡラッテクスの塗布量は６００ｇ／ｍ２（乾燥）であった。また、カーペットのパイル糸の引抜き強さ試験の測定結果は２０Ｎで合格であった。さらに、パイル糸のす抜け強さ試験、カーペットのフローリングへの移行試験ともに合格であった。しかしながら、上述の通り時間のかかる乾燥工程が必要であった。
【００４０】
＜比較例２＞  
実施例２において、ホットメルト接着剤Ｂに替えて、ホットメルト接着剤Ｄを用いた以外は、実施例２と同様にしてカーペットを得た。ホットメルト接着剤Ｄの塗布量は６００ｇ／ｍ２であった。また、カーペットのパイル糸の引抜き強さ試験の測定結果は４０Ｎで合格であった。さらに、パイル糸のす抜け強さ試験も合格であった。しかしながら、カーペットのフローリングへの移行試験は不合格であった。
【００４１】
＜比較例３＞
実施例２において、ホットメルト接着剤Ｂに替えて、ホットメルト接着剤Ｅを用いた以外は、実施例２と同様にしてカーペットを得た。ホットメルト接着剤Ｅの塗布量は６００ｇ／ｍ２であった。また、カーペットのパイル糸の引抜き強さ試験の測定結果は２５Ｎで合格であった。さらに、カーペットのフローリングへの移行試験も合格であった。しかしながら、パイル糸のす抜け強さ試験は不合格であった。
【００４２】
＜溶融粘度試験＞
各ホットメルト接着剤の溶融粘度を、ＪＩＳ  Ｋ  ６８６２  Ａ法に準じて、ブルックフィールド形単一円筒回転粘度計を用いて１８０℃で測定した。
【００４３】
＜軟化点測定試験＞
各ホットメルト接着剤の軟化点を、ＪＩＳ  Ｋ  ６８６３に準じて測定した。規定の環（１９．８ｍｍφ）にホットメルト接着剤を充填し、グリセリン（熱媒体）の浴中で水平に保持する。環に充填されたホットメルト接着剤試料の中央に３．５±０．０５ｇ、直径９．５３ｍｍの球を置き、グリセリン浴の温度を昇温速度５℃／分で昇温させたとき、球の重みで試料が約２５．４±０．２ｍｍ下方の環台の底板に触れたときの温度を測定する。
【００４４】
＜パイル糸の引抜き強さ試験＞
パイル１本の引抜き強さを、ＪＩＳ  Ｌ  １０２１−８に準じる方法で１０本（＝１０箇所）測定し、最小値が９．８Ｎ以上を合格とした。
【００４５】
＜パイル糸のす抜け強さ試験＞
パイル糸を構成する糸１本の引抜き強さを、ＪＩＳ  Ｌ  １０２１−８に準じる方法で１０本（＝１０箇所）測定し、最小値が１．５Ｎ以上を合格とした。
【００４６】
＜カーペットのフローリングへの移行試験＞
カーペットの裏材のフローリングへの移行促進試験について図３（パイル糸２を図示ぜず）に基づいて説明する。
１）たて１００ｍｍ、よこ１００ｍｍの大きさのカーペット１及びフローリング材１０を用意する。
２）加圧試験機９の基盤１１の上に、カーペット１とフローリング材１０を重ねて載せる。
３）カーペット１の中央に４ｃｍφのステンレス磨き丸棒１２を置き、基盤１１と同様の平版１３を、支柱としているボルト１５に通して重ね、押しバネ１６及び平板１４を重ねた後、ナット１７で軽く固定する。
４）４ｃｍφのステンレス磨き丸棒１２より上の機材６Ｋｇを含め合計７６Ｋｇの荷重をカーペットに加わるよう、バランスを保ちながら錘１８（７０Kg）を載せる。
５）押しバネ１６が均一に加圧されているのを確認し、押しバネ１６が戻らないようナット１７を締めて固定する。
６）錘１８を取り除き、加圧試験機９をオーブン（熱風循環式恒温機）の中に入れ、温度８０℃にて１６８時間加熱放置する。
７）オーブンから加熱試験機９を取り出し、ナット１７を緩めてカーペット１とフローリング材１０を取り出す。カーペット１とフローリング材１０を剥離し、４ｃｍφのステンレス磨き丸棒１２が置かれ荷重がかかっていたフローリング材１０の面（４ｃｍφ）の状態を「付着判定基準」に従って目視で判定する。
８）たて４ｃｍ、よこ１０ｃｍの大きさの綿布（金巾３号）を中性洗剤５％溶液に浸漬し１００％湿潤状態にする。７）で評価したフローリング材の面（４ｃｍφ）の片側半分を、指先に巻いた上述の湿潤状態の綿布にて１０往復回擦って、付着物を除去（拭き取る）する。除去面の状態を「除去後の付着判定基準」に従って目視で判定する。
「付着判定基準」…付着がまったく認められないのを５級、付着がわずかに認められるがほとんど目立たないものを４級、付着が明らかに認められるが付着の目立ちの少ないものを３級、付着がやや著しいものを２級、付着がかなり著しいもの及び剥離できなかったものを１級とした。４級以上を合格とし「○」で表した。
「除去後の付着判定基準」…付着がまったく認められないものを５級、付着がわずかに認められるがほとんど目立たないものを４級、付着が明らかに認められるが付着の目立ちの少ないものを３級、付着がやや著しいものを２級、付着がかなり著しいもの及び除去できなかったものを１級とした。４級以上を合格とし「○」で表した。
【００４７】
表１から明らかなように、本発明に係る実施例１〜４のカーペットは、時間のかかる乾燥工程が不要で、しかもパイル糸の抜糸強度をはじめいずれの試験も合格であった。すなわちパイル糸の抜糸強度に優れるカーペットであった。一方、比較例１ではバッキン層を乾燥させるのに時間のかかる乾燥工程が必要であった。そして比較例２ではフローリングへの移行試験が不合格であり、比較例３ではパイル糸のす抜け強さ試験が不合格であった。
【産業上の利用可能性】
【００４８】
本発明は、フックカーペットやタフトカーペットなど基布にパイルが植設されたカーペットにおいて、裏面にバッキング層を有するカーペットに好適に用いられる。
【符号の説明】
【００４９】
１・・・カーペット
２・・・パイル糸
３・・・基布（一次基布）
４・・・表皮層
５・・・バッキング層
６・・・たて糸
７・・・よこ糸
８・・・二次基布
９・・・加圧試験機
１０・・・フローリング
１１・・・基盤
１２・・・４ｃｍφのステンレス磨き丸棒
１３・・・平板
１４・・・平板
１５・・・ボルト
１６・・・押しバネ
１７・・・ナット
１８・・・錘
【図１】
2013252397.tif 000004
【図２】
2013252397.tif 000005
【図３】
2013252397.tif 000006